(57)【要約】      （修正有）【課題】ソーイングプロセスにおいて、優れた加工性を示すソーワイヤ付きスプールを提供する。【解決手段】シャフト７０６、７０６′の回転運動により、ワイヤ７１２′は、１メートル当たりの回転量‘ＲＡ’で、その第１軸を中心にねじられる。ワイヤ７１２″はフライヤーを通って、すなわち空中を通って第２逆転プーリ７１５′に移動する。そこで、ワイヤ７１２″は、同一ねじれ方向での、１メートル当たりの第２の回転量ＲＡを受ける。結果として得られるソーワイヤ７１２″″は１メートル当たり２ＲＡ回転を受けている。ワイヤは仮撚機７１６内に導かれる。仮撚機７１６は、シャフトと同じ方向ではあるが、１分につき異なる回転数で回転することが可能である。仕上がったソーワイヤはワイヤ７１２″″として仮撚機７１６を出て、コアを有するスプール７１８に巻かれる。【選択図】図７
0003215089.tif 000002
【実用新案登録請求の範囲】
【請求項１】
ソーワイヤを巻回したコアを含み、
前記ソーワイヤは、長手方向軸を持ち、かつ２つ以上のクリンプ変形を有するスチールワイヤを含み、
前記２つ以上のクリンプ変形の各々は、前記長手方向軸に垂直かつ互いに異なるクリンプ方向を有する、ソーワイヤ付きスプールであって、
前記ソーワイヤは、前記長手方向軸を中心に単位長さ当たりに任意の数の弾性回転を、前記弾性回転の方向に与えられて含むことを特徴とする、ソーワイヤ付きスプール。
【請求項２】
前記弾性回転の数は１メートル当たり０．５回転から１０回転の間である、請求項１に記載のソーワイヤ付きスプール。
【請求項３】
前記ソーワイヤの前記２つ以上のクリンプ方向の全てが、前記長手方向軸に沿って塑性回転方向に回転し、単位長さ当たり任意の数の塑性回転を有する、請求項１または２に記載のソーワイヤ付きスプール。
【請求項４】
前記単位長さ当たり任意の数の塑性回転は、１メートル当たり０．５回転から１０回転の間である、請求項１〜３のいずれか１項に記載のソーワイヤ付きスプール。
【請求項５】
前記塑性回転方向と前記弾性回転方向とは逆向きである、請求項１〜４のいずれか１項に記載のソーワイヤ付きスプール。
【請求項６】
前記塑性回転方向と前記弾性回転方向とは同じである、請求項１〜４のいずれか１項に記載のソーワイヤ付きスプール。
【請求項７】
前記塑性回転数と前記弾性回転数の和は１メートル当たり０．５回転から２０回転の間である、請求項１〜６のいずれか１項に記載のソーワイヤ付きスプール。
【請求項８】
前記クリンプ変形数は２である、請求項１〜７のいずれか１項に記載のソーワイヤ付きスプール。
【請求項９】
前記２つのクリンプ方向は、互いに７０°から１１０°の間の角度を有する、請求項８に記載のソーワイヤ付きスプール。
【請求項１０】
前記２つ以上のクリンプ変形は各々にクリンプ波長を有し、前記クリンプ波長の各々は互いに異なるものである、請求項１〜９のいずれか１項に記載のソーワイヤ付きスプール。
【請求項１１】
前記クリンプ変形数は２であり、第１のクリンプ波長は第２のクリンプ波長より大きく、且つ前記第１のクリンプ波長は前記第２のクリンプ波長の２倍より小さい、請求項１０に記載のソーワイヤ付きスプール。
【請求項１２】
前記２つ以上のクリンプ変形の各々はクリンプ振幅を有し、前記クリンプ振幅の各々は、前記２つ以上のクリンプ変形の前記クリンプ振幅の平均値の＋／−４０％以内である、請求項１〜１１のいずれか１項に記載のソーワイヤ付きスプール。
【請求項１３】
前記ソーワイヤの最大ノギス直径と最小ノギス直径と間の差異は、前記最大ノギス直径および前記最小ノギス直径の平均値の１０％未満である、請求項１２に記載のソーワイヤ付きスプール。
【請求項１４】
前記スチールワイヤはワイヤ径を有し、前記２つ以上のクリンプ変形がセグメントを間に挟んで曲り部分を呈しており、前記長手方向軸に沿った前記曲り部分間の平均距離は前記ワイヤ径の３倍から２０倍の間である、請求項１〜１１のいずれか１項に記載のソーワイヤ付きスプール。
【請求項１５】
前記ソーワイヤは外端を有し、前記外端は回転可能に固定されて前記弾性回転の解放を防止する、請求項１〜１４のいずれか１項に記載のソーワイヤ付きスプール。
【考案の詳細な説明】
【技術分野】
【０００１】
本発明は、ソーワイヤ付きスプールに関する。このようなスプールは、シリコン、石英、ガリウム、ヒ化物、炭化ケイ素、およびこれに類似の種類の材料等の硬脆材料を切断、すなわちソーイング(sawing)するために使用される。
【背景技術】
【０００２】
ワイヤソーは、太陽電池産業や半導体産業で使用されるシリコンウエハ等の硬脆材料の切断に使用する機械である。ワイヤソーでは、１本の長いソーワイヤ（通常２００ｋｍより長く、７００ｋｍがさらに通例）が、そのワイヤソーの供給側でワイヤウェブに投入される。ワイヤウェブは、溝付きキャプスタン上で渦巻状に導かれる一連のループ（通常１００ループ〜１２００ループ）により形成される。キャプスタンは、往復運動で（例えば、半導体ウエハ用）、又は一方向に（例えば、太陽電池ウエハの切断用）そのワイヤ全体を走行させる。
【０００３】
ワイヤウェブに、粘性キャリアに研磨粒子を保持している研磨スラリーが注がれる。通常、炭化ケイ素又はダイアモンド粒子を研磨粒子として使用し、そのキャリアとしてポリエチレングリコール（ＰＥＧ）又はオイルを使用する。ワークピース、例えばシリコンインゴットがそのワイヤウェブに沈められていく。研磨粒子がソーワイヤにより引き込まれてワークピースの材料を摩耗すると、その摩耗された材料は切削物から削り屑として出ることになる。ソーワイヤ自体もプロセス中に摩耗することから、使用済みのソーワイヤをソーマシンの巻き取りスプールで回収しながら、供給側において未使用のソーワイヤの連続補充が必要となる。
【０００４】
適切な理解のために説明すると、ワイヤソーはソーイング用マシンであり、ソーワイヤはそのマシンでソーイングに使用されるワイヤである。「ソーイングワイヤ」は「ソーワイヤ」と同じである。ソーワイヤは、好ましくは非常に細いスチールワイヤである。実際、ソーワイヤが細ければ細いほど材料は摩耗されず、より多くのウエハを同じ材料ブロックから取り出すことができる。しかしワイヤは、ソーイング時には、ワイヤをピンと張り続けるために一定の作動力（通常２５Ｎ）を維持することができ、かつ研磨材に下向きの圧力をかけることができる必要があるので、スチールワイヤ径の下限は、そのワイヤの引張強度により限定される。従来のソーワイヤは実質的に直線状であり、滑らかな表面を有する。
【０００５】
近年、構造化された(structured)ソーワイヤが導入されてきている。本出願の文脈において「構造化されたソーワイヤ」は、曲り部分（bend）とその間の直線セグメント(straight segment)とを有するスチールワイヤである。即ち、このワイヤの曲率は、直線セグメントの極めて低い値と曲り部分自体でのより高い値の間で変化する。このスチールワイヤの表面は平滑で、断面は丸い。本出願の意味における構造化されたソーワイヤの典型例は、特許文献１に全て基づいた特許文献２に記載されている。両公報ともクリンプ（crimp)を持つスチールフィラメントについて記載しており、そのクリンプは各々にピッチ長や振幅を持ちながら、少なくとも２つの異なる面に配置されている。
【０００６】
この構造化されたソーイングワイヤを使用すると、より速いソーイング、より少ないエネルギー消費、ウエハ切断当たり必要となるワイヤの減少、スラリー使用量の減少につながる。これは、構造化により曲り部分での研磨材の運搬が改善されるという事実に主に起因する。更に、この構造化により、切削物内にオープン空間が設けられるため、削り屑がより多く排出される。又、極微細の使用済みの研磨粒子、つまり残屑もそのワイヤのオープン構造を通過するため、ソーイングを妨げない（非特許文献１参照）。
【０００７】
特許文献３に既に開示のように、上記の特許文献１のワイヤは、１つのクリンプ方向がソーイング中の他のクリンプ方向よりも優位になり始めるという欠点を持っている。これは以下の事実が原因である。つまり構造化されたソーイングワイヤの長手方向軸に沿って観察すると、このワイヤは円対称ではなくリサージュ型軌道が矩形内に形づくられるのである。その結果、このワイヤに優先方向ができるため、ウエハの全体厚みムラ（ＴＴＶ）の増加、深さの増加、ソーマーク数の増加を生じてしまう。
【先行技術文献】
【特許文献】
【０００８】
【特許文献１】国際公開第９９／２８５４７号
【特許文献２】国際公開第２００６／０６７０６２号
【特許文献３】国際公開第２０１２／０６９３１４号
【非特許文献】
【０００９】
【非特許文献１】「Ｓｔｒｕｃｔｕｒｅｄ  ｗｉｒｅ：ｆｒｏｍ  ｓｉｎｇｌｅ  ｗｉｒｅ  ｅｘｐｅｒｉｍｅｎｔｓ  ｔｏ  ｍｕｌｔｉ−ｃｒｙｓｔａｌｌｉｎｅ  ｓｉｌｉｃｏｎ  ｗａｆｅｒ  ｍａｓｓ  ｐｒｏｄｕｃｔｉｏｎ」、  Ｓｏｌａｒ  Ｅｎｅｒｇｙ  Ｍａｔｅｒｉａｌｓ  ＆  Ｓｏｌａｒ  Ｃｅｌｌｓ  １３１（２０１４）５８〜６３ページ参照。
【００１０】
間に曲げ部分を有するセグメントを含む螺旋形状を有し、ワークピースとそのセグメントとの間に空隙があるため、そこに研磨材を保持できるという構造化されたソーイングワイヤの提供という特許文献３に提案された解決策が、機能すると証明されているが、このようなワイヤの製造効率については障害がある。
【００１１】
よって、本発明者らはこの問題を解決するために他の解決策を探し、以下に開示する解決策を見いだした。
【考案の概要】
【考案が解決しようとする課題】
【００１２】
本発明の目的は、ソーワイヤがより良く機能し、より良いウエハ特性が得られるようにソーワイヤ付きスプールを提供することある。本発明の他の目的は、ソーイングプロセスにおいて優れた加工性を示すソーワイヤ付きスプールを提供することである。
【課題を解決するための手段】
【００１３】
本発明の第１の側面によると、ソーワイヤ付きスプールが提供される、即ち、本発明はワイヤを組み合わせたスプールに関する。本発明の存在を、構造化された短いソーワイヤ（例えば１メートルより短い）で特定することは不可能である。この理由については後述で明らかにする。
【００１４】
本ソーワイヤは、スプールのコア上に巻回される。本スプールは通常フランジを有するが、これは明示要件ではない。
【００１５】
本ソーワイヤは、このソーワイヤの全体形状に沿って長手方向軸を有する。スプールのコア上に巻回されているので、この軸は直線から逸脱している場合がある。この場合の長手方向軸はソーワイヤの中心でスプールの広い円をなぞっている。短いワイヤサンプルがスプールから切断される場合にも、このワイヤは、幾分長いレンジの湾曲を示す場合がある。いずれの場合においても、コア径の半分以上である曲率半径であれば、ソーワイヤの長手方向軸の特定を妨げるものではない。
【００１６】
このソーワイヤはスチールワイヤから成る。このスチールワイヤは全体的に丸い断面を有する。ただし、多角形の断面を排除するものではない。このワイヤは６０〜３００μｍの直径を有するが、最も好ましいサイズは７０、８０、９０、１００、１１０、１１５、１２０、１３０、１４０  及び１５０μｍである。最近最も使用されるものは直径１１５および１２０μｍのワイヤである。「ブリケッティング」（bricketing）として知られる特殊な応用例においては、より大きいサイズの直径２００μｍ又は２５０μｍの使用が慣例である。「ブリケット化」とは、より大きいインゴットを標準ウエハサイズの正四角形ブロックに切断することである。標準ウエハサイズは１００ｘ１００ｍｍ２、１２５ｘ１２５ｍｍ２、又は１５６ｘ１５６ｍｍ２である。
【００１７】
ソーイング時に２０〜２５Ｎの作動負荷を維持可能とするために、最小引張強度として１０００Ｎ／ｍｍ２（およそ直径２００〜３００μｍのより厚いスチールワイヤに対して）〜４０００Ｎ／ｍｍ２（直径９０μｍのスチールワイヤに対して）が必要である。通常、最も使用されるサイズ１００、１１０、１１５、及び１２０μｍに対して、最小引張強度はそれぞれ３７００、３２００、２９００、２７００Ｎ／ｍｍ２であるが、張力変動を打ち消すために５００Ｎ／ｍｍ２にて安全装置が備えられている。
【００１８】
高引張強度は、十分に圧延された高張力のスチールワイヤでのみ到達され得るものである。このようなワイヤの圧延に使用されるスチールは、高炭素鋼として知られ、マイクロアロイ化されてもされなくてもよい。実用のスチール組成は鉄と炭素を含有しているのみならず、多くの他の合金や微量元素をも含有し、これらの中には強度、延性、成形性、耐食性等についてのスチール特性に大きな影響を及ぼすものがある。本出願に関しては、強度が極めて重要であり、本スチールワイヤには以下の元素組成が好ましい。
−  少なくとも０．７０ｗｔ％の炭素。この上限は、ワイヤを形成する他の合金元素に依存する（以下参照）。
−  ０．２０〜０．７０ｗｔ％のマンガン含有量。スチールの製造ではマンガン添加は、炭素と同様、ワイヤの歪硬化となり、脱酸素剤として作用する。
−  ０．２０〜０．３０ｗｔ％のシリコン含有量。製造中にスチールを脱酸素するためにシリコンを使用する。炭素同様、スチールの歪硬化の増大に役立つ。
−  アルミニウム、硫黄（０．０３％未満）、リン（０．３０％未満）のような元素の含有は最小値に保つことが望ましい。
−  スチールの残りの組成物は鉄と他の元素である。
【００１９】
クロム（０．００５〜０．３０％ｗｔ）、バナジウム（０．００５〜０．３０％ｗｔ）、ニッケル（０．０５〜０．３０％ｗｔ）、モリブデン（０．０５〜０．２５％ｗｔ）及び微量ホウ素の含有は、共析組成（０．８０％ｗｔＣ）を超える炭素含有量に対して粒界セメンタイトの形成を減少させることができることから、ワイヤの成形性を改善する可能性がある。このようなアロイングにより０．９０〜１．２０％ｗｔの炭素含有量が可能となり、圧延後のワイヤに４０００ＭＰａまでに高くなり得る引張強度が得られる。このようなスチールはマイクロアロイド鋼として知られている。
【００２０】
本ソーワイヤは２つ以上のクリンプを持つスチールワイヤであり、この２つ以上のクリンプは各々にクリンプ方向を有し、そのクリンプ方向は各々長手方向軸に垂直であり、互いに異なる方向である。
【００２１】
本出願で言う「クリンプ変形」（crimp deformation）は塑性変形であり、ワイヤは、ワイヤ長にわたる交互に左右の永続的な曲り部分の付与により、クリンプ方向に繰り返しの波形すなわちジグザグ形状を得ている。クリンプ方向は長手方向軸に垂直である。本出願の文脈において、「投影」について述べるときは常に、ソーワイヤの中心線の投影を意味する。「中心線」はスチールワイヤの垂直断面に形成される円の中心点を連結することにより形成される。特定のクリンプ変形の「平行投影」は、長手方向に平行な面、およびその面に垂直に見たときの特定のクリンプ方向に平行な面へのソーワイヤの中心線の投影を意味する。「長手方向投影」では、長手方向に沿って見たとき、長手方向軸に垂直な面へのソーワイヤの中心線の投影を意味する。「陰影投影」は、あたかも無限に遠い光源から照射されているかのようなワイヤ全体の投影である、即ち、スチールワイヤ本体を含んでいる。
【００２２】
ソーワイヤに１つのみクリンプ変形がある場合、そのソーワイヤは１つの面内に波形を示す。この面はクリンプ方向と長手方向軸に平行である、即ち、このワイヤの形状は平面状である。このクリンプ変形の平行投影は明らかに波形を示す。
【００２３】
２つのクリンプ変形が２つの異なるクリンプ方向に設けられる場合は、両クリンプ方向は長手方向軸に垂直な１つの面内にあり、１つのクリンプ変形のみが存在する場合の平面形状とは対照的に空間形状を取る。この空間形状において、スチールワイヤは、その長手方向軸から、ソーワイヤの長手方向軸に垂直な２つの異なるクリンプ方向に逸脱する。しかし、特定のクリンプ変形の平行投影はその特定方向にそのクリンプ形状を示すだけで、他のクリンプ変形は現れない。２つのクリンプ方向のみが存在するときは、ソーワイヤの長手方向投影が平行四辺形形状を示す。
【００２４】
この手順を３つのクリンプ変形に拡張することができる。この場合も、第１、第２又は第３のクリンプの平行投影はそれぞれ第１、第２又は第３のクリンプのみを示すが、他のクリンプ変形は現れない。３つのクリンプ方向が関与している場合、その長手方向投影は平行な対向辺を持つ不規則な六角形を示す。この手順を４つ、５つ、又はさらに多くのクリンプ方向に拡張することができる。
【００２５】
ソーワイヤ付きスプールの特徴は、弾性回転方向に加えられる、単位長さ当たり任意の数の弾性回転を含むことである。本出願で言う「回転」は、ソーワイヤの長手方向軸を中心とするワイヤの空間形状の回転をいう。「弾性回転」は、これらの回転はソーワイヤにより永久に得られるものではないということを意味する。ソーワイヤ付きスプールでは、１メートル当たり少なくとも０．５〜１０弾性回転があることが好ましい。弾性回転数は、例えば、１メートル当たり０．５〜５回転、又は１メートル当たり１〜３回転でソーワイヤ長にわたって変化していてもよい。本ソーワイヤ付きスプールでの弾性回転は、容易に形成できる。回転可能に固定されたワイヤ端を保持しながら、本ソーワイヤ付きスプールからソーワイヤの長さＬを引っ張り出すと、両端が自由に回転できないため、その弾性回転はワイヤ内に留まる。そこでワイヤ端を放すと、弾性回転が解放され、このワイヤ端は回転する。この解かれたワイヤの長さＬで区切られたワイヤ端で作られた回転数が、単位長さ当たりの弾性回転数である。少なくとも１完全回転が解放されるように長さＬを選択する。例えば、１完全回転が２ｍのワイヤにわたって解放されるとき、１メートル当たりの回転数は０．５回転／メートルである。この回転は、回転が加えられた回転方向とは反対側の回転方向で解放される。ここで留意すべきは、弾性回転の存在は、両端がサンプリング時に回転可能に保持固定されなかった場合には、そのソーワイヤのサンプル上で確証できないということである。
【００２６】
本発明の動作を以下に記載する。ワイヤソーの正常状態でソーワイヤがスプールから巻き戻されると、ワークピースが提供され、ソーワイヤは、固定点、例えばインゴットの入口を通過する際にその長手方向軸を中心に回転する。入口で単位時間当たりに得られる回転数は、ワイヤの速度に単位長さ当たりの弾性回転数を乗じたものに等しい。巻き出しスプールと巻き取りスプール両方ともソーワイヤの回転を妨げる固定点であるので、巻き出しスプールと巻き取りスプールとの間の弾性回転数は、ほぼ一定に留まり、単位長さ当たりの弾性回転数にワイヤソーを通る線路の長さを掛け合わせたものに等しい。
【００２７】
ソーワイヤに２つ以上のクリンプ変形があると、切削物を通過する研磨粒子の運搬が改善される。ソーイング中、ソーワイヤは主にクリンプの曲り部分でワークピースを削り摩耗させ、その曲り部分がワークピースに対して研磨粒子を押し付ける一方、曲り部分間にある直線セグメントはワークピースを摩損しない。結果として、ワイヤとワークピースとの間の摩耗表面が減少するため、ワークピースからワイヤを引抜く力は遥かに小さくなる。加えて、直線セグメントとの間に挟まれた空間を通って、削り屑や残屑が通過するため、まだ動作中である研磨粒子を妨害することもない。
【００２８】
本発明の第１の効果は、弾性回転から生じる回転運動によって、スラリーも回転攪拌されることである。これは、削り屑と残屑の除去に寄与する。本発明の第２の効果は、１つのクリンプ変形が１つまたは複数の他のクリンプ変形より優位になり、ワイヤがその方向を維持する場合にも、ソーワイヤの回転運動のせいでワイヤが好ましい方向を見出すチャンスは得られないということである。これが起きると直ぐに、ワイヤのトルクが十分に高くなってソーワイヤが再び回転させられるまで、切削物の手前で回転が形成される。第１と第２の効果の両方とも、切り出されるウエハの表面品質の向上という結果になる。
【００２９】
本発明のさらなる改良において、クリンプ変形の回転をソーワイヤの長手方向に沿って永続させることができる。すると、ソーワイヤの２つ以上のクリンプ方向の全てが、長手方向軸に沿って塑性回転方向に回転し、単位長さ当たりの任意の数の塑性回転を有する。このクリンプの回転は塑性的であり、即ち、永続的である。従って、ソーワイヤのスプールからソーワイヤが１本切断され、両端部が回転自在に自由になっても尚、そのワイヤは長さに沿ってクリンプ方向の回転を示す。
【００３０】
この塑性回転数は１メートル当たり０．５〜１０回転が好ましく、１メートル当たり０．５〜５回転、又は０．５〜１回転が更に好ましい。
【００３１】
付与する弾性回転の回転方向と塑性回転とは長手方向軸に沿って逆である場合がある。例えば、塑性回転は時計回り方向に、弾性回転は反時計回り方向に付与することできる。このような設定は可能であるが、これらの回転は互いに打ち消し合うのであまり好ましくない。
【００３２】
塑性回転方向と弾性回転方向が等しければ、より好ましい。こうすることで、切削物の入口における回転効果はさらに改善される。
【００３３】
塑性回転数と弾性回転数の和は１メートル当たり０．５〜２０回転の間が最良である。この合計は、固有の記号で計算される。即ち、反対方向はお互いから差し引きされ、同様の方向は加算される。この合計が１メートル当たり０．５回転未満である場合には、ソーイング中に何の有利な効果も見いだされない。この合計が１メートル当たり２０回転を超える場合には「飛ばし」（jump-overs）のリスクがある。ワイヤウェブにおいて、ワイヤの１本がその溝を出て隣の溝に入ると、ソーイング中に飛ばしが発生する。より具体的な範囲は、１メートル当たり０．８〜１０回転、又は１メートル当たり０．８〜５回転であり、又は１メートル当たり０．８〜２回転である。
【００３４】
本発明の好ましい一実施形態において、単位長さ当たりの塑性回転数は、単位長さ当たりの弾性回転数より小さく、例えば、ワイヤの１０回転のうち３回転未満が塑性回転であり、残りの回転は弾性回転である。更なる好ましい一実施形態において、塑性回転数は弾性回転数にほぼ等しい。ほぼ等しいとは、１０回転のうち３〜７回転は弾性回転であり、残りの回転は塑性回転であることを意味する。
【００３５】
好ましい一実施形態において、クリンプ方向数は２に等しい。この２つのクリンプ方向は、互いに対して７０°〜１１０°の角度であることが好ましい。この角度がこれより小さい場合、長手方向投影は扁平な平行四辺形を示す。このような形状では、結果としてソーマークに対するリスクが増大し、ソーワイヤの回転を制限してしまう。この角度が９０°の場合、長手方向投影は矩形形状を示す。尚、クリンプ間の角度は局所的に、即ち、例えば１０から１００波長以内で測定される必要がある。というのは、２つのクリンプの全体の向きが、弾性回転が存在する場合にはソーワイヤの長さに沿って回転する可能性があるからである。
【００３６】
クリンプ変形の各々は、その１つのクリンプ変形の平行投影において１つのクリンプ波長（crimp wavelength）を示す。一般の実用で言うクリンプ波長とは、軸の同じ側で連続する２つのピーク間の平均軸方向距離である。好ましくは、少なくとも３０波長の平均が取られる。更に好ましくは、クリンプ波長は互いに異なり、互いの重複はない。波長が互いに素である場合は、更に好ましい。波長が等しい、すなわち互いの重複がある場合、その両クリンプは単一のクリンプに合体するというリスクがある。
【００３７】
２つのクリンプ方向に２つのクリンプ変形を有する具体的ケースでは、より大きい波長を持つクリンプ変形を第１のクリンプ変形と名付け、より小さい波長を持つクリンプ変形を第２のクリンプ変形と名付けることができる。好ましくは、第１のクリンプ変形は第２のクリンプ波長よりも厳に大きい波長を有し、第１のクリンプ波長は第２のクリンプ波長の２倍よりも厳に小さい。第１波長が、第２波長の１．１０倍以上であり、第２波長の１．５倍以下である場合はなお一層好ましい。
【００３８】
上記２つ以上のクリンプ変形の各々はクリンプ振幅を有する。本出願の目的で言うクリンプ変形のクリンプ振幅とは、中心ワイヤの平行投影にある、そのクリンプの低ピークと高ピーク間の距離「ピーク・トゥ・ピーク」である。このクリンプ振幅は、陰影投影の片側において、頂部と底部との間でクリンプ変形の平行陰影投影に見られる高さの差に等しい。クリンプ振幅間でのその差が大きすぎると、最大クリンプ振幅を持つクリンプ変形が優位になり、切削物内でワイヤの回転を停止させるというリスクがある。従って、２つ以上のクリンプ変形の全てのクリンプ振幅は、２つ以上のクリンプ振幅の平均値の＋／−４０％以内であることが最良であり、＋／−３０％以内であることがさらに望ましく、２つ以上のクリンプ振幅の平均値の＋／−１５％以内であることがさらに望ましい。
【００３９】
スチールワイヤ本体の存在によって、クリンプ方向での直径比は減じられる。本出願の目的で言う「ノギス直径」（calliper diameter)とは、ソーワイヤの長手方向軸に垂直な面内の特定方向で測定され、ソーワイヤに接触する２つの平行面間の距離である。これらの面は、クリンプの最大波長の２倍は少なくともカバーすることが望ましい。任意の方向に対するノギス直径を決定することにより、最小ノギス直径と最大ノギス直径とを決定することができる。ソーワイヤの最大ノギス直径と最小ノギス直径との差は、この最大と最小のノギス直径の平均値の１０％未満に留まることが望ましい。この差がその平均値の８％より小さい値に留まる場合、又その平均値の６％より小さい値に留まる場合は更に望ましい。
【００４０】
ソーワイヤに２つ以上のクリンプ変形があると、複数の曲り部分を持つスチールワイヤとなる。この曲り部分の間に、引き続いて連続する曲り部分を接続するセグメントが存在する。曲り部分において、中心線の曲率半径はこのセグメントのそれよりも遥かに小さい、即ち、曲り部分での曲率は、このセグメントのそれよりも遥かに大きい。したがって、ソーワイヤの軸長に沿って移動するとき、曲り部分がこの曲率のピークと見なされる。連続する曲り部分の間の平均距離は、測定長Ｌ（例えば１００ｍｍ以上）にわたって曲り部分の数をカウントし、この長さをカウントした曲り部分の数で割れば測定できる。ここで留意すべきは、１つの波長が２つの曲り部分を示すため、曲り部分間の距離はクリンプ変形の波長とは一致しないということである。
【００４１】
長手方向軸に沿って連続する曲り部分間の平均距離は、スチールワイヤのワイヤ径ｄの２０倍よりも小さく、同じスチールワイヤ径の３倍よりも大きいことが望ましい。曲り部分間の距離が大きすぎると、クリンプでの研磨材運搬能力が損なわれる。曲り部分間の距離が小さすぎると、十分な研磨材が運ばれず、削り屑や研磨残屑を除去できない。曲り部分間の平均距離はスチールワイヤの直径の３倍から１０倍であることがなお一層好ましい。
【００４２】
スプール上における弾性ねじれを維持するために、ソーワイヤの外端、即ち、スプールの外側で利用可能な端部をスプールに回転自在に固定して弾性回転の解放を防止することが推奨される。
【図面の簡単な説明】
【００４３】
【図１】図１ａ、図１ｂ及び図１ｃは、測定結果として、相互に垂直方向にある２つのクリンプ変形を有する、先行技術によるソーワイヤが描いたトレースを示す。
【図２】図２ａ、図２ｂ及び図２ｃは、上記先行技術によるソーワイヤが描いたトレースを示すが、第１及び第２のクリンプ変形を可視化するために回転したものを示す。
【図３】図３ａ、図３ｂ及び図３ｃは、ソーワイヤに弾性ねじれ及び／又は塑性ねじれを持つ、本発明によるソーワイヤを示す。
【図４】図４は、上記先行技術によるソーワイヤの長手方向陰影投影を示す。
【図５】図５は、本発明によるソーワイヤの長手方向陰影投影を示す。
【図６】図６は、どのようにスプール上で弾性回転を測定することができるかを示す。
【図７】図７は、どのように塑性回転及び弾性回転を備えたソーワイヤ付きスプールを作製することができるかを示す。
【考案を実施するための形態】
【００４４】
従来の先行技術による構造化（structured）されたソーワイヤは、１３０μｍの細く高張力のスチールワイヤを連続する２対のクリンパーホイールを通して導くことにより作製される。このスチールワイヤは、相互に垂直な方向の２つの連続するクリンプ形成工程（crimping operation）で形成される。第１のクリンプ形成工程において、ワイヤは第１のクリンプ変形、すなわちジグザグ形状を与えられる。このとき、１つの直線セグメント（straight segment）が反対方向にある２つの曲り部分を接続する。第１のクリンプ変形の方向は、このジグザグ形状により形成される面内にあり、構造化されたソーイングワイヤの長手方向軸に垂直である。この平面状の波形は、次に、第２のクリンプ形成工程でこの波形の面に垂直な方向に実質的にクリンプされる。第１及び第２のクリンプ変形は互いに異なる振幅と波長を有することができる。こうして得られる構造化されたソーイングワイヤは、第１のクリンプ方向と長手方向軸により形成される面上での平行投影に第１のクリンプ変形を、及び第２のクリンプ方向と長手方向軸により形成される面上での平行投影に第２のクリンプ変形を示す。
【００４５】
この構造化されたソーワイヤの形状は、国際公開公報第９５／１６８１６号に開示されている例などのＫＥＹＥＮＣＥ  ＬＳ３１００処理装置を組み合わせたＫＥＹＥＮＣＥ  ＬＳ３０３４レーザ走査システム（「トレーススキャナー」と呼ばれる）を用いて測定することができる。このシステムでは、長さ約２０ｃｍの構造化されたソーワイヤが１±０．２Ｎの圧力で張設される。このサンプルは２つの同期回転可能なドリルチャック間に固定される。ワイヤの搭載時に、曲げやねじれ変形を加えないように注意を払う必要がある。搭載すると、ダイオードレーザヘッドがこのワイヤをその長手方向軸（Ｚ軸）に沿って走査し、ワイヤの上縁部および下縁部が長さ「ｚ」の関数として記録される。この２つの値の平均が、「ｚ」の関数、即ち、ｘ（ｚ）として「Ｚ軸」に垂直なＸ軸方向のワイヤ中心線の位置を示す。次に、固定点を９０°回転して、上記走査を繰り返す。こうして得られる数値が「ｚ」座標の関数、即ち、ｙ（ｚ）としてＹ軸方向のワイヤ中心線の位置となる。よって、このパラメータ関数｛ｘ（ｚ），ｙ（ｚ），ｚ｝が３次元でのソーワイヤの中心線の形状を定義する。この配列を集計表プログラム又は他のいずれか適切なデータ分析プログラムに搭載することにより、そのトレースを拡大図にして可視化することができる。これはトレースの刻み目がかなり小さい場合に必要である。そのトレースに回転変換を加えることにより、バーチャルにトレースを回転することができる、つまり所望の角度から投影を観察することができる。
【００４６】
図１は、測定結果として、先行技術によるソーワイヤの中心線が描いたトレースを示している。図１ａは、角度０°で、即ちサンプルをドリルチャック間に搭載する自由選択角度で観察される方向でみた図である。図１ｂは、同一サンプルを示しているが、第２の走査がなされるときに９０°回転されたものを示す。図１ｃは、同じソーワイヤの長手方向投影を示す。図１ａ及び図１ｂは、どのクリンプの識別もできないトレースを示している。波形の平均波長は、図１ａと図１ｂについてそれぞれ３．５９８ｍｍ（０．３７７ｍｍの標準偏差）と３．５４２（０．８００ｍｍの標準偏差）である。図１ｃから、２つの相互に垂直なクリンプが存在するというヒントが得られる。ここで留意すべきは、Ｚ軸に沿う長手方向の長さはミリメートルで表される一方、垂直軸（Ｘ、又はＹ）はマイクロメートルで表される、即ち、クリンプは微細であるということである。
【００４７】
図２ａに示すように、ワイヤをバーチャルに回転することにより、３０．５°の角度で、波長３．６１７ｍｍ及び最低標準偏差０．０９８ｍｍを有する第１のクリンプ変形が見える。更に回転していくと、図２ｂに示すように、１２３°の角度で、波長３．０７８ｍｍ及び最低標準偏差０．０４８ｍｍを有する第２のクリンプ変形が見える。これらの図は２つのクリンプ変形を示す２つの平行投影である。両クリンプ変形間の角度は、１２３°〜３０．５°又はほぼ垂直に近い９２．５°である。このようにして、ワイヤが有する複数のクリンプ変形の重なりを分解することができる。３０．５°と１２３°の回転角で、長手方向投射（図２ｃ）は、第１及び第２のクリンプのクリンプ方向に位置合わせした矩形によって境界の定められるリサージュ型の図を示す。第１のクリンプの振幅は３８μｍであり、第２のクリンプの振幅は３０μｍである。
【００４８】
図４は、先行技術によるワイヤの長手方向陰影投影を示す。この投影において、１３０μｍの直径を持つスチールワイヤ本体４０６を計測した。ソーワイヤの外包を４０２で示している。スチールワイヤ全体がこの外包内にある。この中心線の長手方向投影を４０４で示している。異なるノギス直径Ｄ０及びＤ１が図示されている。中央の矩形形状は、外周のノギス直径に大きな差異を示す外包形状に反映されている。Ｄ０は、最小ノギス直径１６８．０μｍであり、Ｄ１は、最大ノギス直径１８５．６μｍである。これら最大径及び最小径の差はそれらの平均値の１０％である。このようなワイヤはソーイング時、特定の切断長さの間に好ましい方向で間欠的に詰まる場合がある。全体の厚みムラやソーマークなどのウエハパラメトリックスは、この現象により悪影響を受けてしまう。
【００４９】
この欠点を克服するために、本発明者らはソーワイヤ付きスプールを作製した。このスプール上に巻回されたソーワイヤには、弾性ねじれ、あるいは弾性及び塑性ねじれが組み入れられている。
【００５０】
スプール上のソーワイヤに弾性回転又は塑性回転を設けるために、本発明者らは、図７に示す工程を使用した。図７は、堅固な台７０８上に作られ、モータ７０４により同期駆動される２つの回転シャフト７０６及び７０６′を含むダブルツイスタ７００を示す。２つの回転シャフト７０６、７０６′は、回転シャフト７０６、７０６′間で回転自在に支持され、かつ、この回転シャフトが指示方向（矢印）に回転する際には静止状態で吊り下げられる作業台７０２を有している。直線状のワイヤ７１２を備えた巻き戻しスプール７１０が作業台７０２に取り付けられ、第１の対のクリンパーホイール７１４に導かれている。そこで、ワイヤは、第１のクリンプ方向に第１のクリンプ変形を得る。こうして出来上がった平面波形付きワイヤは、第２の対のクリンパーホイール７１４′内に導かれる。この第２の対のクリンパーホイールの軸は第１の対のクリンパーホイールの軸に垂直に組み立てられている。得られたワイヤ７１２′は、互いに垂直なクリンプ方向を持つ２つのクリンプ変形を示す。
【００５１】
続いてワイヤ７１２′は、逆転プーリ７１５に掛けられる。シャフト７０６、７０６′の回転運動により、ワイヤ７１２′は、１メートル当たりの回転量‘ＲＡ’で、その第１軸を中心にねじられる。この回転量は、シャフト７０６、７０６′が１分当たりに回転する回転数をワイヤの線速度で割った数に等しい。ワイヤ７１２″はフライヤーを通って、すなわち空中を通って第２逆転プーリ７１５′に移動する。そこで、ワイヤ７１２″は、第１の量に等しく同一ねじれ方向での、１メートル当たりの第２の回転量ＲＡを受ける。よって、結果として得られるソーワイヤ７１２″″は１メートル当たり２ＲＡ回転を受けている。
【００５２】
任意で、ワイヤは仮撚機（false twister device）７１６内に導かれる。仮撚機７１６は、シャフトと同じ方向ではあるが、１分につき異なる回転数で回転することが可能である。仕上がったソーワイヤはワイヤ７１２″″として仮撚機７１６を出て、コアを有するスプール７１８に巻かれる。これが本出願によるソーワイヤ付きスプールである。
【００５３】
ワイヤに一定量の弾性ねじれを導入するためには、ワイヤに誘起される回転量２ＲＡが、スチールワイヤの回転弾性限界を大きく下回わっている必要がある。「回転弾性限界」ＲＥＬは、ワイヤをねじった時にそのワイヤから弾性的に解放もされる最大回転数である。よって、ＲＥＬより大きい任意の回数の回転がワイヤに誘起されても、解放時には、そのワイヤからＲＥＬ回転だけが解放される。それ故、２ＲＡ＜ＲＥＬである限り、ソーワイヤで見られる弾性回転数は２ＲＡである。
【００５４】
ソーワイヤ付きスプールが弾性回転を組み入れる（incorporates）か否かについては、図６に示されているように容易に確認(established)可能である。ソーワイヤ付きスプール６１０を巻き出し台に搭載する。試験者６２０は、親指と人差し指の間にワイヤ端を固定しながら、ソーワイヤ６１２を長さＬだけスプールから取り出す。１〜３メートルの長さＬがあれば十分な精度が得られる。鉤部分６１４をソーワイヤ端に作っておく。指を放すと、解放される回転量６１６は、直近の４分の１回転となる。回転数が１より小さい場合には、回転数が１より大きくなるまで測定長Ｌを延長する。数えた回転数（含４分の１回転）をソーワイヤの長さＬで割ると、１メートル当たりの回転数が得られる。
【００５５】
与えられる回転数２ＲＡがＲＥＬよりも大きい場合、ＲＥＬ回転は弾性回転としてソーワイヤに存在する一方、２ＲＡ−ＲＥＬ回転数が塑性回転として残る。しかし、極めて微細で高張力のスチールワイヤに対して、ＲＥＬ値は非常に高く（１メートル当たり９０回転より大きい）、結果としてソーワイヤからの９０弾性回転を上回る回転が生じる。これは使用に容認できる値ではない。この弾性残留ねじれを弱めるために、仮撚機７１６が導入される。仮撚機７１６は、塑性領域で１メートル当たりのＦＴ仮撚回転数でワイヤを過度に撚り、その後同一の弾性回転数ＦＴを取り出す。これにより、仮撚機の速度によって制御された任意の塑性回転数と任意の弾性回転数とを有するソーワイヤが得られる。付加される仮撚数ＦＴがＲＥＬに等しい場合、結果として得られるソーワイヤに弾性回転はない。ＦＴがＲＥＬより小さいときは、塑性回転の方向と同じ方向に、加えられた弾性回転が残る。ＦＴがＲＥＬより大きいときは、塑性回転の方向と反対方向に、加えられた弾性回転が残る。
【００５６】
図３ａ及び図３ｂは、１メートル当たり３．５塑性回転が誘起された、図１及び図２と同様のクリンプ変形を有するワイヤの投影を示す。これらの投影は、互いに直交するＸ−Ｚ及びＹ−Ｚ投影である。この長手方向投影（Ｘ−Ｙ面上）は、１００ｍｍの測定長にわたる矩形特徴を示していない。１００ｍｍは、切削物内におけるワイヤ長さの代表例である。このワイヤの長手方向陰影投影を図５に示す。この場合も、中心ワイヤ５０４の長手方向投影と、スチールワイヤ５０６の外包５０２の陰影投影とが示されている。１８５．６μｍの最大ノギス直径Ｄ１と１７５．３μｍの最小ノギス直径Ｄ０が示されている。最大ノギス直径と最小ノギス直径と間の差異は、ここでは平均径の５．７％である。即ち、ワークピースは、より円いソーワイヤに対面する。陰影投影への弾性回転の影響は塑性回転の影響に等しい。
【００５７】
ソーワイヤが図３ａ、図３ｂ及び図３ｃで示した例などの塑性回転を含むか否かは、トレーススキャナにより記録されるトレースを基にして確認（establish）可能である。ｚ＝０にある端部を固定し、ｚ＝１００ｍｍにある端部を裏返すことにより、バーチャルなバックツイストをワイヤに与えると、ワイヤトレースの完全長にわたって任意の数の塑性回転が均一に繰り出される。図３ａ、図３ｂ及び図３ｃのトレースを裏返すと、図１ｃのトレースが現れる。その長手方向投影から、第１及び第２のクリンプ変形の特徴を導き出すことは可能である。よって、ソーワイヤに与えられる塑性回転数を確認（establish）することが可能である。この場合、輪郭を１ミリメートル当たり１．２６°裏返す必要があった。
【００５８】
従来の、弾性回転及び塑性回転のないダブルクリンプ構造のソーイングワイヤ（「先行技術」）と弾性回転（１メートル当たり約１回転）及び塑性回転（１メートル当たり０．２５回転）のあるワイヤ（「本発明」）との両方を、２種類の異なるソーイング試験（「ケース１」、「ケース２」）でテストした。テスト中、テーブル速度を段階的に最大値まで増加した。最大許容テーブル速度を表１に示す。
【表１】
0003215089.tif 000003
【００５９】
本発明のワイヤで、遥かに高いソーイング速度が得られた（テーブル速度は切断速度に相当する）。ワイヤ供給速度は、先行技術のソーイングと本発明のソーワイヤの間で違いはなかったため、先行技術のワイヤよりも本発明のワイヤによってより多くのウエハを切り出すことができる。加えて、単位時間当たり切り出すウエハ数は増加する、即ち、処理量が増加する。
【００６０】
さらに、全てのウエハのウエハパラメトリックスが、先行技術のソーワイヤと比較して本発明のワイヤのほうで優れていた。
−  最大ソーマーク深さ範囲は、先行技術のワイヤの［２１μｍ；４８μｍ］から、本発明によるソーワイヤの［１６μｍ；２７μｍ］に低下する
−  ウエハの全体厚さムラは、先行技術のワイヤの［２．８；３１．５］μｍの間から、本発明によるワイヤの［３．１；１３．６］μｍの間に変化する
【００６１】
このデータから、弾性回転及び塑性回転を有するソーワイヤ付きスプールを使用すると、処理量の増加とより少ないワイヤ使用量とを併せて、ウエハパラメトリックスの実質的改善が得られることがわかる。
【図１ａ】
0003215089.tif 000004
【図１ｂ】
0003215089.tif 000005
【図１ｃ】
0003215089.tif 000006
【図２ａ】
0003215089.tif 000007
【図２ｂ】
0003215089.tif 000008
【図２ｃ】
0003215089.tif 000009
【図３ａ】
0003215089.tif 000010
【図３ｂ】
0003215089.tif 000011
【図３ｃ】
0003215089.tif 000012
【図４】
0003215089.tif 000013
【図５】
0003215089.tif 000014
【図６】
0003215089.tif 000015
【図７】
0003215089.tif 000016
【手続補正書】
【提出日】平成29年12月25日(2017.12.25)
【手続補正１】
【補正対象書類名】実用新案登録請求の範囲
【補正対象項目名】全文
【補正方法】変更
【補正の内容】
【実用新案登録請求の範囲】
【請求項１】
ソーワイヤを巻回したコアを含み、
前記ソーワイヤは、長手方向軸を持ち、かつ２つ以上のクリンプ変形を有するスチールワイヤを含み、
前記２つ以上のクリンプ変形の各々は、前記長手方向軸に垂直かつ互いに異なるクリンプ方向を有する、ソーワイヤ付きスプールであって、
前記ソーワイヤは、前記長手方向軸を中心に単位長さ当たりに任意の数の弾性回転を、前記弾性回転の方向に与えられて含むことを特徴とする、ソーワイヤ付きスプール。
【請求項２】
前記弾性回転の数は１メートル当たり０．５回転から１０回転の間である、請求項１に記載のソーワイヤ付きスプール。
【請求項３】
前記ソーワイヤの前記２つ以上のクリンプ方向の全てが、前記長手方向軸に沿って塑性回転の方向に回転し、単位長さ当たり任意の数の塑性回転を有する、請求項１または２に記載のソーワイヤ付きスプール。
【請求項４】
前記単位長さ当たり任意の数の塑性回転は、１メートル当たり０．５回転から１０回転の間である、請求項３に記載のソーワイヤ付きスプール。
【請求項５】
前記塑性回転の方向と前記弾性回転の方向とは逆向きである、請求項３又は４に記載のソーワイヤ付きスプール。
【請求項６】
前記塑性回転の方向と前記弾性回転の方向とは同じである、請求項３又は４に記載のソーワイヤ付きスプール。
【請求項７】
前記塑性回転の数と前記弾性回転の数の和は１メートル当たり０．５回転から２０回転の間である、請求項３〜６のいずれか１項に記載のソーワイヤ付きスプール。
【請求項８】
前記クリンプ変形の数は２である、請求項１〜７のいずれか１項に記載のソーワイヤ付きスプール。
【請求項９】
前記２つのクリンプ方向は、互いに７０°から１１０°の間の角度を有する、請求項８に記載のソーワイヤ付きスプール。
【請求項１０】
前記２つ以上のクリンプ変形は各々にクリンプ波長を有し、前記クリンプ波長の各々は互いに異なるものである、請求項１〜９のいずれか１項に記載のソーワイヤ付きスプール。
【請求項１１】
前記クリンプ変形の数は２であり、第１のクリンプ波長は第２のクリンプ波長より大きく、且つ前記第１のクリンプ波長は前記第２のクリンプ波長の２倍より小さい、請求項１０に記載のソーワイヤ付きスプール。
【請求項１２】
前記２つ以上のクリンプ変形の各々はクリンプ振幅を有し、前記クリンプ振幅の各々は、前記２つ以上のクリンプ変形の前記クリンプ振幅の平均値の＋／−４０％以内である、請求項１〜１１のいずれか１項に記載のソーワイヤ付きスプール。
【請求項１３】
前記ソーワイヤの最大ノギス直径と最小ノギス直径と間の差異は、前記最大ノギス直径および前記最小ノギス直径の平均値の１０％未満である、請求項１２に記載のソーワイヤ付きスプール。
【請求項１４】
前記スチールワイヤはワイヤ径を有し、前記２つ以上のクリンプ変形がセグメントを間に挟んで曲り部分を呈しており、前記長手方向軸に沿った前記曲り部分間の平均距離は前記ワイヤ径の３倍から２０倍の間である、請求項１〜１１のいずれか１項に記載のソーワイヤ付きスプール。
【請求項１５】
前記ソーワイヤは外端を有し、前記外端は回転可能に固定されて前記弾性回転の解放を防止する、請求項１〜１４のいずれか１項に記載のソーワイヤ付きスプール。